(57)【要約】【課題】タッチセンサの表面で発生する反射を減少させることができ、タッチセンサの視認性を改善することができるとともに、タッチ電極を金属メッシュパターンに形成する際、黒化処理工程を省略することができるタッチセンサ及びその製造方法を提供する。【解決手段】本発明によるタッチセンサ１００は、透明基材１１０と、透明基材１１０の一面に形成された樹脂層１３０、１５０と、樹脂層１３０、１５０の一面に形成された電極１４０、１６０と、を含み、樹脂層１３０、１５０の一面は凹凸状の基材凹凸部で形成されるものである。【選択図】図１
2013254469.tif 000002
【特許請求の範囲】
【請求項１】
透明基材と、
前記透明基材の一面に形成された樹脂層と、
前記樹脂層の一面に形成された電極と、を含み、
前記樹脂層の一面は凹凸状の基材凹凸部で形成されるタッチセンサ。
【請求項２】
前記樹脂層は、インプリント樹脂からなることを特徴とする請求項１に記載のタッチセンサ。
【請求項３】
前記電極は、タッチを検知するタッチ電極からなることを特徴とする請求項１に記載のタッチセンサ。
【請求項４】
前記基材凹凸部に位置する前記タッチ電極の一面は、前記基材凹凸部に対応する形状の電極凹凸部で形成されることを特徴とする請求項３に記載のタッチセンサ。
【請求項５】
前記タッチ電極は、金属メッシュパターンに形成されることを特徴とする請求項３に記載のタッチセンサ。
【請求項６】
前記タッチ電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする請求項５に記載のタッチセンサ。
【請求項７】
前記タッチ電極は、銀塩乳剤層を露光／現像して形成された金属銀で形成されることを特徴とする請求項５に記載のタッチセンサ。
【請求項８】
前記基材凹凸部は、モスアイ（ｍｏｔｈ−ｅｙｅ）型に形成されることを特徴とする請求項１に記載のタッチセンサ。
【請求項９】
前記基材凹凸部のピッチは１５０〜３００ｎｍであり、高さはピッチの１〜３倍に形成されることを特徴とする請求項１に記載のタッチセンサ。
【請求項１０】
透明基材の一面に樹脂層を形成する樹脂層の形成段階と、
前記樹脂層の一面に凹凸状の基材凹凸部を形成する基材凹凸部の形成段階と、
前記基材凹凸部に電極を形成する電極の形成段階と、
を含むタッチセンサの製造方法。
【請求項１１】
前記基材凹凸部の形成段階は、
前記樹脂層がインプリント樹脂からなり、
前記インプリント樹脂の一面をインプリントして前記基材凹凸部を形成することを特徴とする請求項１０に記載のタッチセンサの製造方法。
【請求項１２】
前記電極の形成段階は、
前記基材凹凸部に位置する電極の一面に前記基材凹凸部に対応する形状の電極凹凸部を形成することを特徴とする請求項１０に記載のタッチセンサの製造方法。
【請求項１３】
前記電極は、タッチを検知するタッチ電極からなることを特徴とする請求項１０に記載のタッチセンサの製造方法。
【請求項１４】
前記電極の形成段階において、
前記タッチ電極はメッキまたはスパッタリングにより形成することを特徴とする請求項１３に記載のタッチセンサの製造方法。
【請求項１５】
前記タッチ電極は、金属メッシュパターンに形成されることを特徴とする請求項１３に記載のタッチセンサの製造方法。
【請求項１６】
前記タッチ電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする請求項１５に記載のタッチセンサの製造方法。
【請求項１７】
前記タッチ電極は、銀塩乳剤層を露光／現像して形成された金属銀で形成することを特徴とする請求項１５に記載のタッチセンサの製造方法。
【請求項１８】
前記電極の形成段階において、
前記基材凹凸部をモスアイ（ｍｏｔｈ−ｅｙｅ）型に形成することを特徴とする請求項１０に記載のタッチセンサの製造方法。
【請求項１９】
前記基材凹凸部の形成段階において、
前記基材凹凸部のピッチは１５０〜３００ｎｍに、高さはピッチの１〜３倍になるように形成することを特徴とする請求項１１に記載のタッチセンサの製造方法。
【発明の詳細な説明】
【技術分野】
【０００１】
本発明は、タッチセンサ及びその製造方法に関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスなどの様々な入力装置（Ｉｎｐｕｔ  Ｄｅｖｉｃｅ）を用いてテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチセンサ（Ｔｏｕｃｈ  Ｓｅｎｓｏｒ）が開発された。
【０００５】
タッチセンサは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチセンサの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチセンサは、信号増幅の問題、解像度の差、設計及び加工技術の難易度、光学的特性、電気的特性、機械的特性、耐環境特性、入力特性、耐久性及び経済性を考慮して電子製品に採用されるが、現在最も幅広い分野で用いられているものは、抵抗膜方式のタッチセンサ及び静電容量方式のタッチセンサである。
【０００７】
現在、特許文献１に開示されたように、静電容量方式のタッチセンサでは、透明電極としてＩＴＯ（Ｉｎｄｉｕｍ−Ｔｉｎ  ｏｘｉｄｅ）、伝導性高分子（Ｃｏｎｄｕｃｔｉｖｅ  Ｐｏｌｙｍｅｒ）、金属などを使用している。
【０００８】
しかし、透明基材上に金属をパターニングしてタッチセンサを形成する場合、金属表面が滑らかであるため表面で反射が生じやすい。従って、透明基材を介してディスプレイを見ると、タッチセンサの透明電極が見えるため、視認性において問題がある。
【先行技術文献】
【特許文献】
【０００９】
【特許文献１】韓国公開特許第２０１１−０１０２７９４号公報
【発明の概要】
【発明が解決しようとする課題】
【００１０】
本発明は、タッチセンサの表面反射を減少させることができるタッチセンサ及びその製造方法を提供することを目的とする。
【課題を解決するための手段】
【００１１】
本発明の一実施例によるタッチセンサは、透明基材と、前記透明基材の一面に形成された樹脂層と、前記樹脂層の一面に形成された電極と、を含み、前記樹脂層の一面は凹凸状の基材凹凸部で形成されるものである。
【００１２】
また、本発明の一実施例によるタッチセンサにおいて、前記樹脂層は、インプリント樹脂からなることが好ましい。
【００１３】
また、本発明の一実施例によるタッチセンサにおいて、前記電極は、タッチ電極からなることが好ましい。
【００１４】
また、本発明の一実施例によるタッチセンサにおいて、前記基材凹凸部に位置する前記タッチ電極の一面は、前記基材凹凸部に対応する形状の電極凹凸部で形成されることが好ましい。
【００１５】
また、本発明の一実施例によるタッチセンサにおいて、前記タッチ電極は、金属メッシュパターンに形成されることが好ましい。
【００１６】
また、本発明の一実施例によるタッチセンサにおいて、前記タッチ電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることが好ましい。
【００１７】
また、本発明の一実施例によるタッチセンサにおいて、前記タッチ電極は、銀塩乳剤層を露光／現像して形成された金属銀で形成されることが好ましい。
【００１８】
また、本発明の一実施例によるタッチセンサにおいて、前記基材凹凸部は、モスアイ（ｍｏｔｈ−ｅｙｅ）型に形成されることが好ましい。
【００１９】
また、本発明の一実施例によるタッチセンサにおいて、前記基材凹凸部のピッチは、１５０〜３００ｎｍであり、高さはピッチの１〜３倍に形成されることが好ましい。
【００２０】
一方、本発明の一実施例によるタッチセンサの製造方法は、透明基材の一面に樹脂層を形成する樹脂層の形成段階と、前記樹脂層の一面に凹凸状の基材凹凸部を形成する基材凹凸部の形成段階と、前記基材凹凸部に電極を形成する電極の形成段階と、を含むものである。
【００２１】
また、本発明の一実施例によるタッチセンサの製造方法において、前記基材凹凸部の形成段階は、前記樹脂層がインプリント樹脂からなり、前記インプリント樹脂の一面をインプリントして前記基材凹凸部を形成することが好ましい。
【００２２】
また、本発明の一実施例によるタッチセンサの製造方法において、前記電極の形成段階は、前記基材凹凸部に位置する電極の一面に前記基材凹凸部に対応する形状の電極凹凸部を形成することが好ましい。
【００２３】
また、本発明の一実施例によるタッチセンサの製造方法において、前記電極は、タッチ電極からなることが好ましい。
【００２４】
また、本発明の一実施例によるタッチセンサの製造方法において、前記電極の形成段階において、前記タッチ電極は、メッキまたはスパッタリングにより形成することが好ましい。
【００２５】
また、本発明の一実施例によるタッチセンサの製造方法において、前記タッチ電極は、金属メッシュパターンに形成されることが好ましい。
【００２６】
また、本発明の一実施例によるタッチセンサの製造方法において、前記タッチ電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることが好ましい。
【００２７】
また、本発明の一実施例によるタッチセンサの製造方法において、前記タッチ電極は、銀塩乳剤層を露光／現像して形成された金属銀で形成することが好ましい。
【００２８】
また、本発明の一実施例によるタッチセンサの製造方法は、前記電極の形成段階において、前記基材凹凸部をモスアイ（ｍｏｔｈ−ｅｙｅ）型に形成することが好ましい。
【００２９】
また、本発明の一実施例によるタッチセンサの製造方法において、前記基材凹凸部の形成段階において、前記基材凹凸部のピッチは１５０〜３００ｎｍに、高さはピッチの１〜３倍になるように形成することが好ましい。
【発明の効果】
【００３０】
本発明によると、タッチセンサの表面で発生する反射を減少させることができ、タッチセンサの視認性を改善することができる。
【００３１】
また、本発明によると、タッチ電極を金属メッシュパターンに形成する際、黒化処理工程を省略することができる。
【図面の簡単な説明】
【００３２】
【図１】本発明の一実施例によるタッチセンサを示す分離斜視図である。
【図２】本発明の一実施例によるタッチセンサを示す側断面図である。
【図３】本発明の一実施例によるタッチセンサの製造方法を示すフローチャートである。
【図４】本発明の一実施例によるタッチセンサの製造方法を工程順に説明するための断面図である。
【図５】本発明の一実施例によるタッチセンサの製造方法を工程順に説明するための断面図である。
【図６】本発明の一実施例によるタッチセンサの製造方法を工程順に説明するための断面図である。
【図７】本発明の一実施例によるタッチセンサの製造方法を工程順に説明するための断面図である。
【図８】本発明の一実施例によるタッチセンサの製造方法を工程順に説明するための断面図である。
【図９】本発明の一実施例によるタッチセンサの製造方法を工程順に説明するための断面図である。
【図１０】本発明の一実施例によるタッチセンサの製造方法を工程順に説明するための断面図である。
【図１１】本発明の一実施例によるタッチセンサの製造方法を工程順に説明するための断面図である。
【図１２】本発明の一実施例によるタッチセンサの製造方法を工程順に説明するための断面図である。
【図１３】本発明の一実施例によるタッチセンサの製造方法を工程順に説明するための断面図である。
【図１４】本発明の一実施例によるタッチセンサの製造方法で製造されたタッチセンサにおける凹凸部の反射率を示すグラフである。
【図１５】本発明の一実施例によるタッチセンサの製造方法で製造されたタッチセンサ及び従来のタッチセンサの透過度を示すグラフである。
【発明を実施するための形態】
【００３３】
本発明の目的、特定の利点及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３４】
以下、添付図面を参照して、本発明の好ましい実施例を詳細に説明する。
【００３５】
図１は、本発明の一実施例によるタッチセンサを示す分離斜視図であり、図２は、本発明の一実施例によるタッチセンサを示す側断面図である。
【００３６】
図１及び図２を参照すると、本発明の一実施例によるタッチセンサ１００は、透明基材１１０と、透明基材１１０に形成される樹脂層１３０、１５０と、樹脂層１３０、１５０に形成された電極と、を含む。この際、電極は、タッチ電極１４０、１６０からなる。
【００３７】
以下、図１及び図２を参照して、本発明の一実施例に係るタッチセンサ１００について詳細に説明する。
【００３８】
図１及び図２を参照すると、透明基材１１０は、ガラスまたはフィルムからなり電極が形成される基板部を提供する。この際、透明基材１１０は、一定厚さの四角板状に形成することができるが、本発明の一実施例による透明基材１１０の形状は、これに限定されるものではない。
【００３９】
図１及び図２を参照すると、樹脂層１３０、１５０は、透明基材１１０の一面に形成される。
【００４０】
また、樹脂層１３０、１５０は、インプリント樹脂からなることが好ましい。ここで、インプリント樹脂は、熱可塑性樹脂からなることが好ましいが、本発明の一実施例によるインプリント樹脂は、これに限定されるものではない。
【００４１】
図１及び図２を参照すると、基材凹凸部１３１、１５１は、樹脂層１３０、１５０の一面に凹凸状に形成される。
【００４２】
ここで、基材凹凸部１３１、１５１のピッチ（ｐｉｔｃｈ）は、１５０〜３００ｎｍであり、高さは、ピッチの１〜３倍に形成されることが好ましい。
【００４３】
また、基材凹凸部１３１、１５１の凹凸の形状は、モスアイ（ｍｏｔｈ−ｅｙｅ；ハエの目）状に形成することができるが、本発明の基材凹凸部１３１、１５１の形状は、必ずしもこれに限定されるものではない。
【００４４】
さらに、基材凹凸部１３１、１５１は、インプリント樹脂を透明基材１１０の一面に積層または塗布して樹脂層１３０、１５０を形成した後、スタンプなどを使用して樹脂層１３０、１５０の一面を加圧して形成することができる。
【００４５】
図１及び図２を参照すると、タッチ電極１４０、１６０は、樹脂層１３０、１５０の一面である基材凹凸部１３１、１５１に形成される。この際、図１における樹脂層１３０、１５０の一面は、樹脂層１３０、１５０の上面を示すが、本発明の樹脂層１３０、１５０の一面の位置は、樹脂層１３０、１５０の上面に限定されるものではなく、樹脂層１３０、１５０の一面は、樹脂層１３０、１５０の下面になることもできることは言うまでもない。
【００４６】
また、タッチ電極１４０、１６０は、基材凹凸部１３１、１５１の一面にスパッタリング（ｓｐｕｔｔｅｒｉｎｇ）またはメッキなどの方法を用いて金属を蒸着することにより形成することができる。
【００４７】
さらに、タッチ電極１４０、１６０は、タッチを感知する電極パターン１４１、１６１及び電極配線１４２、１６２を含む。
【００４８】
また、電極パターン１４１、１６１は、第１電極パターン１４１及び第２電極パターン１６１からなり、電極配線１４２、１６２は、第１電極配線１４２及び第２電極配線１６２からなることが好ましい。
【００４９】
この際、第１電極パターン１４１の縁には、第１電極パターン１４１から電気的信号の伝達を受ける第１電極配線１４２が形成され、第２電極パターン１６１の縁には、第２電極パターン１６１から電気的信号の伝達を受ける第２電極配線１６２が形成される。
【００５０】
さらに、電極パターン１４１、１６１は、金属メッシュからなることが好ましい。ここで、金属メッシュは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いてメッシュパターン（Ｍｅｓｈ  Ｐａｔｔｅｒｎ）に形成されることが好ましい。
【００５１】
一方、電極パターン１４１、１６１を銅（Ｃｕ）で形成する場合、基材凹凸部１３１、１５１により光の反射が防止され、電極パターン１４１、１６１の表面に光が反射することを防止するための別の黒化処理工程を省略することができる。
【００５２】
また、電極パターン１４１、１６１は、線幅を７μｍ以下に形成し、ピッチを９００μｍ以下に形成することにより、視認性を改善することができる。しかし、本発明の一実施例による電極パターン１４１、１６１の線幅及びピッチは、これに限定されるものではない。
【００５３】
なお、電極パターン１４１、１６１は、前記金属の他にも銀塩乳剤層を露光／現像して形成された金属銀で形成することができる。
【００５４】
一方、図１及び図２を参照すると、本発明の一実施例によるタッチセンサ１００は、タッチ電極１６０が形成された樹脂層１５０の一面に積層形成される保護層１９０をさらに含む。ここで、保護層１９０は、樹脂層１５０に形成されたタッチ電極１６０を水分、衝撃またはその他の外部環境から保護する。
【００５５】
一方、図１及び図２を参照すると、電極配線１４２、１６２が銀ペーストのような金属で構成される場合、外部で電極配線１４２、１６２が認識される可能性があるため、これを防止するためにカバーフィルム１２０を透明基材１１０の一面の縁に沿って形成することができる。このようなカバーフィルム１２０は、例えば、ブラックインクのように明度の低いインクを透明基材１１０の一面に印刷することで形成することができる。
【００５６】
前記のような本発明の一実施例によるタッチセンサ１００は、透明基材１１０の一面に基材凹凸部１３１、１５１を形成することにより光の反射を減少または防止することができ、これにより視認性を改善することができる。
【００５７】
また、タッチ電極１４０、１６０を金属メッシュパターンに形成すると、透明基材１１０の一面に形成された基材凹凸部１３１、１５１またはタッチ電極１４０、１６０の下面に形成された電極凹凸部１４３、１６３により視認性が改善され、視認性改善のための別の黒化処理工程を省略することができる。
【００５８】
図３は、本発明の一実施例によるタッチセンサの製造方法を示すフローチャートであり、図４〜図１３は、本発明の一実施例によるタッチセンサの製造方法を工程順に示す断面図である。
【００５９】
図３を参照すると、本発明の一実施例によるタッチセンサの製造方法は、樹脂層１３０の形成段階（Ｓ１０）と、基材凹凸部の形成段階（Ｓ２０）と、電極の形成段階（Ｓ３０）と、を含む。
【００６０】
以下、図３〜図１３を参照して、本発明の一実施例であるタッチセンサの製造方法についてより詳細に説明する。また、本発明の一実施例によるタッチセンサの製造方法は、本発明の一実施例によるタッチセンサ１００に対する製造方法に関するものであり、重複する説明は省略し、同一の構成に対しては同一の図面符号を付記する。
【００６１】
図３及び図４を参照すると、樹脂層１３０の形成段階（Ｓ１０）は、透明基材１１０の一面に樹脂層１３０を形成する。ここで、樹脂層１３０は、インプリント樹脂からなることが好ましい。この際、インプリント樹脂は、例えば、熱可塑性樹脂からなることが好ましいが、本発明はこれに限定されるものではない。
【００６２】
図３及び図５〜図７を参照すると、基材凹凸部の形成段階（Ｓ２０）は、樹脂層１３０の一面をインプリントして凹凸面を形成する。
【００６３】
より詳細に説明すると、下面に突起部１７１が突出形成されたスタンプ１７０を使用して樹脂層１３０の一面を加圧すると、樹脂層１３０の一面のうち突起部１７１によって加圧される部分に凹凸溝が形成されることにより、樹脂層１３０に基材凹凸部１３１が形成することができる。ここで、基材凹凸部１３１の形状は、例えば、円錐型、角錘（ｐｙｒａｍｉｄ）型などの複数の突起が並んで突出形成されたモスアイ（ｍｏｔｈ−ｅｙｅ）型に形成することができるが、本発明の一実施例による基材凹凸部１３１の形状は、これに限定されるものではない。
【００６４】
この際、基材凹凸部１３１のピッチ（ピッチ；ｐｉｔｃｈ）は、１５０〜３００ｎｍに、高さは、ピッチの１〜３倍になるように形成することが好ましい。
【００６５】
図３及び図９〜図１１を参照すると、電極の積層段階（Ｓ３０）は、樹脂層１３０の基材凹凸部１３１にタッチ電極１４０を積層する。ここで、電極の積層段階（Ｓ３０）は、金属層の積層段階と、レジストの形成段階と、露光段階と、レジストの除去段階と、を含む。
【００６６】
図９を参照すると、金属層の積層段階は、樹脂層１３０の基材凹凸部１３１に金属層を形成する。この際、基材凹凸部１３１に対応するように、金属層の下面に電極凹凸部１４３を形成することが好ましい。
【００６７】
また、金属層は、金属にメッキまたはスパッタリング（Ｓｐｕｔｔｅｒｉｎｇ）を施す方法で形成することができるが、本発明の金属層形成方法は、必ずしもこれに限定されるものではない。
【００６８】
図１０を参照すると、レジストの積層段階は、金属層の一面にレジスト（ｒｅｓｉｓｔ）１８０を選択的に形成する。この際、レジスト１８０は、絶縁物質からなることができる。
【００６９】
図１１を参照すると、露光段階は、レジスト１８０が選択的に形成された金属層の一面を露光し、金属層の一面のうちレジスト１８０が形成されていない部分を除去する。これにより、レジスト１８０が形成されたレジスト１８０の下部に位置した金属層がパターンを形成することにより、タッチ電極１６０を形成することができる。この際、タッチ電極１６０は、メッシュパターンに形成することができる。
【００７０】
図１２を参照すると、レジストの除去段階は、金属層で形成されたレジスト１８０を除去する。この際、レジスト１８０は、除去液により除去されることができるが、本発明のレジスト１８０の除去方法は、これに限定されるものではない。
【００７１】
一方、図１３を参照すると、本発明の一実施例によるタッチセンサの製造方法は、タッチ電極１４０、１６０を複数の層で形成することができる。ここで、タッチ電極１４０、１６０は、第１タッチ電極１４０及び第２タッチ電極１６０で構成することができる。この際、図５〜図１１により製造されるタッチ電極の製造過程をもう一度繰り返して、図１３に図示された第１タッチ電極１４０の上部に第２タッチ電極１６０を形成することができる。
【００７２】
さらに、第２タッチ電極１６０を形成するために、第１タッチ電極１４０が形成された樹脂層１３０の一面にインプリント樹脂をさらに塗布または積層することにより樹脂層１５０を形成し、スタンプ１７０を用いてさらに形成された樹脂層１５０の一面に基材凹凸部１５１を形成する。
【００７３】
この際、基材凹凸部１５１の一面に金属層を形成し、レジストを選択的に積層した後、金属層に露光を施すことによりレジストが積層されていない部分を除去して第２タッチ電極１６０を形成することができる。この際、金属層に積層されたレジストは除去する。ここで、第２タッチ電極１６０を形成する過程は、第１タッチ電極１４０を形成する過程と同一であるため、より詳細な説明は省略する。
【００７４】
一方、第１タッチ電極１４０と第２タッチ電極１６０は、互いに交差するように形成することができる。この際、例えば、第１タッチ電極１４０は、横方向に形成され、第２タッチ電極１６０は、縦方向に形成されることができるが、本発明は、これに限定されるものではない。
【００７５】
また、タッチ電極１４０、１６０である第１タッチ電極１４０と第２タッチ電極１６０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成することができるが、本発明のタッチ電極１４０、１６０の材質は、これに限定されるものではない。
【００７６】
また、第１タッチ電極１４０と第２タッチ電極１６０は、銀塩乳剤層を露光／現像して形成された金属銀で形成することができる。
【００７７】
図１４は、本発明の一実施例によるタッチセンサの製造方法で製造されたタッチセンサで凹凸部の反射率を示すグラフである。
【００７８】
図１４に図示されたように、本発明の一実施例によるタッチセンサの製造方法で製造されたタッチセンサにおいて、凹凸状に形成された凹凸部のピッチ（ｐｉｔｃｈ）が１５０〜３００ｎｍである場合、反射率が０．５以下になることが分かる。この際、凹凸部の反射率を測定する際に測定された凹凸部の凹凸幅は、８５ｎｍであるが、本発明は、これに限定されるものではない。
【００７９】
図１５は、本発明の一実施例によるタッチセンサの製造方法で製造されたタッチセンサ及び従来のタッチセンサの透過度を示すグラフである。
【００８０】
図１５に図示されたように、入射される光線（光）がタッチセンサを透過する際、凹凸部が形成されていない従来のタッチセンサＡに比べて凹凸部が形成された本発明のタッチセンサＢにおける透過度が高いことが分かる。
【００８１】
従って、本発明の一実施例によるタッチセンサの製造方法は、透明基材１１０の一面に基材凹凸部１３１、１５１を形成して光の反射を減少させることができ、これにより視認性を改善することができる。
【００８２】
また、タッチ電極１４０、１６０を金属メッシュパターンに形成すると、透明基材１１０の一面に形成された基材凹凸部１３１、１５１またはタッチ電極１４０、１６０の下面に形成された電極凹凸部１４３、１６３により視認性が改善され、視認性を改善するための別の黒化処理工程を省略することができる。
【００８３】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００８４】
本発明の単純な変形乃至変更はいずれも本発明の領域に属するものであり、本発明の具体的な保護範囲は添付の特許請求の範囲により明確になるであろう。
【産業上の利用可能性】
【００８５】
本発明は、タッチセンサの表面反射を減少させることができるタッチセンサ及びその製造方法に適用可能である。
【符号の説明】
【００８６】
１００  タッチセンサ
１１０  透明基材
１２０  カバーフィルム
１３０、１５０  樹脂層
１３１、１５１  基材凹凸部
１４０、１６０  タッチ電極（電極）
１４１、１６１  電極パターン
１４２、１６２  電極配線
１４３、１６３  電極凹凸部
１７０  スタンプ
１７１  突起部
１８０  レジスト
１９０  保護層
【図１】
2013254469.tif 000003
【図２】
2013254469.tif 000004
【図３】
2013254469.tif 000005
【図４】
2013254469.tif 000006
【図５】
2013254469.tif 000007
【図６】
2013254469.tif 000008
【図７】
2013254469.tif 000009
【図８】
2013254469.tif 000010
【図９】
2013254469.tif 000011
【図１０】
2013254469.tif 000012
【図１１】
2013254469.tif 000013
【図１２】
2013254469.tif 000014
【図１３】
2013254469.tif 000015
【図１４】
2013254469.tif 000016
【図１５】
2013254469.tif 000017